(57)【要約】【課題】転写ローラ等に有用な、低硬度かつ、異常発泡セルが極少であり、ローラ外周面にわたり電気抵抗値が均一な導電性ゴムローラを提供する。【解決手段】発泡ゴム層が、アスカーＣ硬度で１５度以上４０度以下であって、少なくとも、ゴム成分、化学発泡剤及びカーボンブラックを含む発泡ゴム層原料を発泡加硫して形成されたものであり、該ゴム成分が極性ゴムであり、該カーボンブラックが低グリットカーボンブラックである。【選択図】図１
2010019991.tif 000002
【特許請求の範囲】
【請求項１】
導電性軸体上に発泡ゴム層が形成されている導電性ゴムローラであって、
該発泡ゴム層が、硬度（アスカーＣ）が１５度以上４０度以下であり、少なくとも、ゴム成分、化学発泡剤及びカーボンブラックを含むゴム原料組成物を発泡加硫して形成されたものであり、
該ゴム成分が極性ゴムであり、かつ、該カーボンブラックが低グリットカーボンブラックである
ことを特徴とする導電性ゴムローラ。
【請求項２】
前記カーボンブラックが、目開き１５０μｍでのふるい残分（ＪＩＳ  Ｋ６２１８−３に準拠する）０．００１％以下であることを特徴とする請求項１記載の導電性ゴムローラ。
【請求項３】
前記カーボンブラックが、よう素吸着量（ＪＩＳ  Ｋ６２１７−１に準拠する）２５ｍｇ／ｇ以下、かつ、ジブチルフタレート（ＤＢＰ）吸収量（ＪＩＳ  Ｋ６２１７−４に準拠する）７０ｍｌ／１００ｇ以下であることを特徴とする請求項１又は２記載の導電性ゴムローラ。
【請求項４】
前記カーボンブラックの配合量が、ゴム成分１００質量部に対し、１０質量部以上６０質量部以下であることを特徴とする請求項１〜３のいずれかに記載の導電性ゴムローラ。
【請求項５】
前記極性ゴムが、アクリロニトリルブタジエンゴム及びエピクロルヒドリン系ゴムの少なくとも一方であることを特徴とする請求項１〜４のいずれかに記載の導電性ゴムローラ。
【請求項６】
前記化学発泡剤が、アゾジカルボンアミド又は４、４’−オキシビス（ベンゼンスルホニルヒドラジド）であることを特徴とする請求項１〜５のいずれかに記載の導電性ゴムローラ。
【請求項７】
電子写真感光体上の静電荷像を現像剤により現像する画像形成装置において、電子写真感光体に相対して配置される転写ローラが、請求項１〜６のいずれかに記載の導電性ゴムローラであることを特徴とする転写ローラ。
【発明の詳細な説明】
【技術分野】
【０００１】
本発明は、電子写真複写装置、プリンター、静電記録装置等の画像形成装置において使用される導電性ゴムローラ及び転写ローラに関するものである。
【背景技術】
【０００２】
電子写真複写装置、プリンター、静電記録装置等の画像形成装置においては、像担持体である感光体面を帯電処理するのに、電圧を印加した帯電部材を該感光体に近接又は接触させて帯電する接触帯電方式が用いられている。このような帯電部材としては、導電性軸体の外周上に導電性の弾性層を有する導電性ゴムローラ（帯電ローラ）があり、その弾性層は所定の抵抗値に制御されていることが必要とされている。なお、その他にも、感光体に形成された静電荷像を現像剤で現像するのに用いられる現像部材やさらに現像剤で現像されたトナー像を紙等の記録媒体に転写するのに用いられる転写部材にも導電性ゴムローラが使用されている。
【０００３】
このような弾性層に求められる体積固有抵抗は２×１０9Ω・ｃｍ以下の場合が多い。弾性層用の材料としては、一般に、エチレン−プロピレン−ジエン共重合体（ＥＰＤＭ）、スチレン−ブタジエンゴム（ＳＢＲ）、イソプレンゴム（ＩＲ）等の非導電性のゴム成分に導電性充填剤を配合した電子導電性のゴム組成物が用いられている。また、ゴム成分としてアクリロニトリルブタジエンゴム（ＮＢＲ）、エピクロルヒドリン系ゴム等の、自身がイオン導電性である極性ゴムを用いることも知られている。
【０００４】
なお、このようなゴム組成物では、加硫剤として硫黄が用いられることが多く、また、各種加硫促進剤、酸化亜鉛やステアリン酸等の加硫助剤、及び、導電性付与や力学的特性向上のためにカーボンブラックを配合することが一般的である。
【０００５】
ところで、上記のような導電性ローラは感光体との密着性を高めるため、弾性層は適度に低硬度であることが望まれている。ローラが硬い（ローラ硬度が高い）場合、感光体等とのニップ幅が小さくなり、例えば、転写ローラでは、転写率の低下、感光体の表面の摩耗や損傷による画像の欠陥等を生じやすい。また硬度が低すぎる場合と、柔らかすぎて圧縮永久歪が大きくなり耐久性が劣る他、搬送力が強くなりすぎ画像に欠陥を生じやすい。
【０００６】
導電性ローラの低硬度化の方法としては、弾性層原料に軟化剤や可塑剤等の各種添加剤を加える方法がある。しかし、軟化剤、可塑剤等を添加した導電性ローラでは、感光体と接触使用させると、弾性層から低分子量の各種添加剤がブリードアウトし、感光体表面に付着し、感光体汚染、ひいては画像劣化を起こすという問題が生じ易い。そのため、導電性ローラの低硬度化は、一般的に、化学発泡法にて発泡弾性ゴムローラとすることで行われている。
【０００７】
なお、化学発泡法とは、ゴム成分に化学発泡剤を配合し、加熱発泡させる方法である。そして、最も一般的な化学発泡剤は有機発泡剤である。有機発泡剤とは、熱の影響で化学的に分解し、ガスを放出する物質である。この方法では一定の温度範囲で速やかにガスが発生し、放出されるため、比較的大きい気泡が形成され、低硬度でかつ弾性に優れた導電性ゴムローラを得ることが可能となる。
【０００８】
しかしながら、化学発泡剤を用いて発泡ゴムを得る場合、ゴム組成物中で分散不良を起こした配合物が存在すると、発泡状態が影響を受け、異常発泡を起こす箇所が発生しがちである。その結果、異常発泡した箇所では電気抵抗が高くなり、電気抵抗にバラツキが生じる。そのような導電性弾性層を有する導電性ゴムローラを用いると、形成される画像に乱れが生じる問題がある。
【０００９】
そこで、このような問題を解決する方法として、特定の粒径、粒度分布の化学発泡剤を用いることが提案されている（例えば、特許文献１）。
【００１０】
また、加硫剤や加硫促進剤を凝集物の少ないマスターバッチの形態で配合した発泡導電性ゴムローラも提案されている（例えば、特許文献２）。
【００１１】
これら特許文献１、２では、発泡剤や加硫剤、加硫促進剤の凝集物に起因する異常発泡を抑制する上で十分な効果があるが、現在の導電性ローラで必須成分であるカーボンブラックに起因する異常発泡に関しては十分なものではなく、更なる改良が求められている。
【特許文献１】特許第３６０２３９８号公報
【特許文献２】特開２００５−３００６６６号公報
【発明の開示】
【発明が解決しようとする課題】
【００１２】
したがって、本発明の目的は、電子写真複写装置、プリンター、静電記録装置等の画像形成装置において使用される導電性ローラにおいて、低硬度であり、異常発泡セルが低減した、ローラ外周面の電気抵抗値が均一な導電性ローラを提供することである。
【課題を解決するための手段】
【００１３】
本発明者らは、極性ゴム及び化学発泡剤を用い、それに配するカーボンブラックが特定である時、上記課題が達成できることを見出し、さらに検討して、本発明に至った。
【００１４】
すなわち、本発明は、導電性軸体上に発泡ゴム層が形成されている導電性ゴムローラであって、該発泡ゴム層が、硬度（アスカーＣ）が１５度以上４０度以下であり、少なくとも、ゴム成分、化学発泡剤及びカーボンブラックを含むゴム原料組成物を発泡加硫して形成されたものであり、該ゴム成分が極性ゴムであり、かつ、該カーボンブラックが低グリットカーボンブラックであることを特徴とする導電性ゴムローラである。
【００１５】
また、本発明は、前記カーボンブラックが、目開き１５０μｍでのふるい残分（ＪＩＳ  Ｋ６２１８−３に準拠する）０．００１％以下であることを特徴とする上記導電性ゴムローラである。
【００１６】
さらに、本発明は、前記カーボンブラックが、よう素吸着量（ＪＩＳ  Ｋ６２１７−１に準拠する）２５ｍｇ／ｇ以下、かつ、ジブチルフタレート（ＤＢＰ）吸収量（ＪＩＳ  Ｋ６２１７−４に準拠する）７０ｍｌ／１００ｇ以下であることを特徴とする上記導電性ゴムローラである。
【００１７】
そして、本発明は、前記カーボンブラックの配合量が、ゴム成分１００質量部に対し、１０質量部以上６０質量部以下であるとことを特徴とする上記導電性ゴムローラである。
【００１８】
そして、また、本発明は、前記極性ゴムがアクリロニトリルブタジエンゴム及びエピクロルヒドリン系ゴムの少なくとも一方であることを特徴とする上記導電性ゴムローラである。
【００１９】
また、本発明は、前記化学発泡剤が、アゾジカルボンアミド又は４、４’−オキシビス（ベンゼンスルホニルヒドラジド）であることを特徴とする上記導電性ゴムローラである。
【００２０】
さらに、本発明は、電子写真感光体上の静電荷像を現像剤により現像する画像形成装置において、電子写真感光体に相対して配置される転写ローラが、上記導電性ゴムローラであることを特徴とする転写ローラである。
【発明の効果】
【００２１】
本発明の導電性ゴムローラは、低硬度かつ、異常発泡セルが極めて少なく、ローラ外周面の電気抵抗値が均一である。そのため、本発明の導電性ゴムローラは、電子写真感光体周りの各種導電性ゴムローラ、特に感光体表面に形成担持されたトナー像を紙等の記録媒体や転写材に転写させる転写装置の転写ローラとして好適である。
【発明を実施するための最良の形態】
【００２２】
以下、本発明の導電性ゴムローラについて詳述する。
【００２３】
本発明の導電性ゴムローラは、少なくとも表面が導電性である導電性軸体上に同心状に導電性の発泡ゴム層（弾性層）が設けられたものである。その様子を図１に断面図として示す。図において、1は導電性軸であり、２が発泡ゴム層（弾性層）である。なお、導電性軸体１と発泡ゴム層２の間には接着剤層や導電性を調整する機能層が設けられていてもよい。
【００２４】
導電性軸体１としては、少なくとも表面が導電性であれば、通常のローラにおいて使用するものが支障なく使用できる。例えば、鉄、銅、青銅、ステンレス、鋳鉄、黄銅、アルミニウム等の棒、パイプが使用可能であり、表面をニッケル等でメッキしておくこともできる。また、カーボンブラック、金属粉、カーボン繊維、金属繊維、金属酸化物、樹脂或いは無機粉末の表面を金属化したもの等の導電性フィラーを含む樹脂組成物からなる棒、パイプ、さらに、樹脂の棒、パイプの表面を金属メッキ等で導電化したものも使用可能である。なお、導電性軸体１の外径としては、使用目的により、また、必要な強度により異なり、適宜決定すればよい。例えば、導電性ゴムローラが１次転写ローラ用で、材料が鉄の表面にニッケルメッキをしたものでは、外径が２ｍｍ以上１２ｍｍ以下、好ましくは４ｍｍ以上８ｍｍ以下である。
【００２５】
本発明の導電性ゴムローラの発泡ゴム層は、硬度（アスカーＣ）が１５度以上４０度以下、好ましくは２０度以上３５度以下である。なお、発泡ゴム層の硬度が１５度未満の場合、圧縮永久ひずみが大きくなり耐久性が劣るほか、搬送力が強すぎて画像不良を生じる。また、硬度が４０度より大きい場合、感光体等とのニップ幅が小さくなりすぎて、例えば、転写ローラでは、転写率が低下したり、感光体の表面の摩耗や損傷により画像の欠陥を生じたりすることがある。
【００２６】
また、本発明に用いるゴム成分は極性ゴムである。極性ゴムは、分子内に極性基が存在するためイオン導電性を有し、電気抵抗のばらつきや電気抵抗の電圧依存性が小さく、導電性ゴムローラに適している。これに対し、ＥＰＤＭ、ＳＢＲ、ＩＲ等の非極性ゴムは、イオン導電性を有さないため、導電性充填剤などを所定量配合し、導電性ゴムローラの弾性層に求められる抵抗値に調整する必要がある。材料ロットによって抵抗値にばらつきが生じる他、導電性ゴムローラ内においても局所的抵抗のばらつきが生じ、均一で安定した抵抗値の導電性ゴムローラを得ることが難しい。
【００２７】
なお、極性ゴムとしては、エピクロルヒドリン系ゴム及びＮＢＲの少なくとも一方を用いる方が好ましい。
【００２８】
エピクロルヒドリン系ゴムは、特に限定されず、例えば、市販されている以下のものが支障なく使用できる。エピクロルヒドリン単独重合体（ＥＣＨ）、エピクロルヒドリン−エチレンオキサイド共重合体（ＥＣＨ−ＥＯ）、エピクロルヒドリン−アリルグリシジルエーテル共重合体（ＥＣＨ−ＡＧＥ）、エピクロルヒドリン−エチレンオキサイド−アリルグリシジルエーテル共重合体（ＥＣＨ−ＥＯ−ＡＧＥ）等。中でも、イオウ加硫又は有効加硫が可能であるＥＣＨ−ＥＯ−ＡＧＥが好ましい。また、、エピクロルヒドリン系ゴム中のＥＯの共重合割合が４０ｍｏｌ％以上であることがより好ましい。ＥＣＨ−ＥＯ−ＡＧＥは、ＥＯの共重合割合が多くなるに従い加硫ゴムの体積固有抵抗値が小さくなる傾向がある。このため、ＥＯの共重合割合が４０ｍｏｌ％よりも小さいと導電性ゴムローラの弾性体に必要な電気抵抗値が得にくく、エピクロルヒドリン系ゴムの配合割合が多くなり、環境依存性を高くしてしまう。より好ましくは、エピクロルヒドリン系ゴム中のＥＯの共重合割合が３８ｍｏｌ％乃至５８ｍｏｌ％である。なお、上記エピクロルヒドリン系ゴムは、異種であっても、２種以上のブレンドであってもよい。
【００２９】
また、ＮＢＲも、特に限定されず、市販のＮＢＲが使用可能であるが、中でもアクリロニトリル含量が１５〜２５質量％であるＮＢＲがより好ましい。平均アクリロニトリル含量が１５質量％未満では、所定の抵抗値を得ることが難しく、アクリロニトリル含量が２５質量％を超えると抵抗の環境依存性が大きくなる傾向にある。なお、ＮＢＲは１種であっても、２種以上のブレンドのいずれであってもよい。
【００３０】
本発明では、発泡ゴム層を形成するゴム原料組成物のカーボンブラックとして、低グリットカーボンブラックを用いることに特徴がある。低グリットカーボンブラックとは、カーボンブラック製造工程で混入するコークス粒、炉煉瓦の剥離片、鉄粉等といったグリットと呼ばれる不純物が除去されたカーボンブラックである。このカーボンブラックを用いることにより異物起因の異常発泡が抑制された、ローラ外周面の電気抵抗値が均一な導電性ゴムローラを得ることが可能となる。なお、この理由は定かではないが、上記不純物が含まれる場合、化学発泡に際し、不純物成分のいずれかが発泡セル形成の核となり、局所的に異常発泡を引きおこしているものと考えられる。
【００３１】
グリットと呼ばれるカーボンブラック中の不純物は、通常、カーボンブラック中で粗大粒子として含まれ、標準ふるいを用いた分別でふるい残分として評価される。本発明おいては、ＪＩＳ  Ｋ６２１８−３に規定された、目開き１５０μｍのふるいを用い、カーボンブラック中のふるい残分でグリット量を規定する。なお、以下において、特に断らない限り、ＪＩＳ  Ｋ６２１８−３による目開き１５０μｍでのふるい残分を、単に「ふるい残分」という。
【００３２】
本発明では、低グリットカーボンブラックとして、ふるい残分０．００１％以下のものを用いることが好ましい。ふるい残分が０．００１％より大きい場合、得られる発泡ゴム層は、異常発泡を起こした部位を有することがあり、ローラの電気抵抗値にむらを生じるので好ましくない。
【００３３】
また、カーボンブラックとしては、よう素吸着量（ＪＩＳ  Ｋ６２１７−１に準拠する）やジブチルフタレート（ＤＢＰ）吸収量（ＪＩＳ  Ｋ６２１７−４に準拠する）が異なるグレードが多数存在する。本発明においては、よう素吸着量が２５ｍｇ／ｇ以下かつＤＢＰ吸収量が７５ｍｌ／１００ｇ以下であり、粒子径が比較的大きくかつ低ストラクチャーのカーボンブラックを用いた方がより好ましい。よう素吸着量やＤＢＰ吸収量が上記範囲より大きい小粒子径、高ストラクチャーのカーボンブラックでは、カーボンブラックによる電子導電性が発現しやすく、ローラの電気抵抗にむらを生じる場合があり、また、電圧依存性が大きくなる傾向にある。
【００３４】
本発明では、カーボンブラックの配合量は、ゴム成分１００質量部に対し、１０質量部以上６０質量部以下が好ましい。配合量が１０質量部未満の場合、カーボンブラックの配合による補強効果は十分ではなく耐久性が劣り、画像不良を生じやすい。また、配合量が６０質量部超の場合、原料ゴム組成物の粘度が高くなり、加工性が劣る他、導電性ゴムローラの硬度も高くなりすぎて、画像不良を生じやすい。
【００３５】
本発明では、化学発泡剤として、アゾジカルボンアミド（ＡＤＣＡ）、４、４’−オキシビス（ベンゼンスルホニルヒドラジド）（ＯＢＳＨ）、ジニトロソペンタメチレンテトラミン（ＤＴＰ）等が使用できる。なお、ＤＴＰは、分解副生成物として毒性のあるホルムアルデヒドやアミン臭の強いヘキサメチレンテトラミンが発生するので、ＡＤＣＡやＯＢＳＨを使用する方が好ましい。
【００３６】
また、本発明では、原料ゴム組成物には、一般のゴムに使用されるその他の成分を必要に応じて含有させることができる。例えば、加硫促進剤、炭酸カルシウム、酸化亜鉛、ステアリン酸等の加硫助剤、尿素等の発泡助剤が挙げられる。なお、第４級アンモニウム塩等のイオン導電剤や、ジ（２−エチルヘキシル）フタレート（ＤＯＰ）等の可塑剤、アミン系の老化防止剤などは感光体を汚染するので使用するのは好ましくない。
【００３７】
本発明では、製造が容易であり、かつ安価に製造できることから、発泡ゴムのチューブに導電性軸体を挿入し、表面を研削する方法により、導電性ゴムローラを製造することが望ましい。以下にその方法を示す。
【００３８】
未加硫の導電性ゴム組成物を押出し機によりチューブ状に２ｍ／分から１０ｍ／分の間の速度で押出し、加硫缶や熱風炉で１４０℃から１６０℃の間で、２０分から５０分の間加熱し、導電性の発泡ゴム（弾性体）チューブを作成する。次いで、該導電性発泡ゴムチューブを所定長さに切断したのち、それに接着剤を塗布した導電性軸体を挿入して、更に１５０℃から２００℃で、１０分から６０分の間加熱して、ゴム層の発泡加硫を完結すると共に導電性軸体と導電性発泡ゴムチューブを接着する。この導電性軸体に導電性発泡ゴム層が接着されたゴムローラを研磨砥石ＧＣ＃６０からＧＣ＃１２０を取り付けた研磨機にセットし、ローラ回転速度１５００ＲＰＭから２０００ＲＰＭ、送り速度３００ｍｍ／分から７００ｍｍ／分で研磨する。
【００３９】
本発明の導電性ゴムローラは、電子写真複写装置、プリンター、静電記録装置等の画像形成装置において、感光体周りに使用される帯電ローラ、転写ローラ、現像ローラ等に好適に使用できる。中でも、感光体等の像担持体に電子写真プロセス、静電記録プロセス等の作像手段で形成担持させたトナー像を紙等の被転写材に転写させる画像形成装置に搭載される、電子写真感光体に相対して配置される転写ローラとして好ましい。すなわち、本発明の導電性ゴムローラは、電子写真感光体上の静電荷像を現像剤により現像する画像形成装置において、転写ローラとして好ましい。
【実施例】
【００４０】
以下に実施例及び比較例を用いて、本発明を詳細に説明するが、本発明は、これら実施例に限定されるものではない。なお、各実施例及び比較例で使用した資材は以下の通りである。
【００４１】
１）原料ゴム
・ＧＥＣＯ：エピクロルヒドリンゴム「Ｈｙｄｒｉｎ  Ｔ３１０６Ｓ」（商品名、日本ゼオン株式会社製、エピクロルヒドリン：エチレンオキサイド：アリルグリシジルエーテル＝４０：５６：４モル％）
・ＮＢＲ：アクリロニトリルブタジエンゴム「Ｎｉｐｏｌ  ＤＮ４０１ＬＬ」（商品名、日本ゼオン株式会社製、アクリロニトリル含量＝１８ｗｔ％）
【００４２】
２）カーボンブラック
・ＣＢ１：よう素吸着量２３ｍｇ／ｇ、ＤＢＰ吸収量５０ｍｌ／１００ｇ、算術平均粒子径７０ｎｍ、ふるい残分０．０００５％の低グリットカーボンブラック試作品
・ＣＢ２：よう素吸着量２３ｍｇ／ｇ、ＤＢＰ吸収量５０ｍｌ／１００ｇ、算術平均粒子径７０ｎｍ、ふるい残分０．０００８％の低グリットカーボンブラック試作品
・ＣＢ３：よう素吸着量２３ｍｇ／ｇ、ＤＢＰ吸収量５０ｍｌ／１００ｇ、算術平均粒子径７０ｎｍ、ふるい残分０．００２％の低グリットカーボンブラック試作品
・ＣＢ４：よう素吸着量２３ｍｇ／ｇ、ＤＢＰ吸収量５０ｍｌ／１００ｇ、算術平均粒子径７０ｎｍ、ふるい残分０．０１％の通常のカーボンブラック試作品
・ＣＢ５：よう素吸着量２６ｍｇ／ｇ、ＤＢＰ吸収量８７ｍｌ／１００ｇ、算術平均粒子径６６ｎｍ、ふるい残分０．０００８％の低グリットカーボンブラック試作品
【００４３】
３）硫黄／加硫促進剤
・Ｓ：イオウ「サルファックスＰＭＣ」（商品名、鶴見化学工業株式会社製）、加硫剤
・ＤＭ：ジベンゾチアジルジスルフィド「ノクセラーＤＭ」（商品名、大内新興化学工業株式会社製）、加硫促進剤
・ＴＥＴ：テトラエチルチウラムジスルフィド「ノクセラーＴＥＴ」（商品名、大内新興化学工業株式会社製）、加硫促進剤
【００４４】
４）発泡剤類
・ＡＤＣＡ：アゾジカルボンアミド「ビニホールＡＣ＃ＬＱ」（商品名、永和化成株式会社製）、発泡剤
・尿素：尿素「セルペーストＡ」（商品名、永和化成株式会社製）、発泡助剤
【００４５】
５）その他
・酸化亜鉛：酸化亜鉛２種（ハクスイテック株式会社製）、加硫促進助剤
・ステアリン酸：ステアリン酸「ルナックＳ２０」（商品名、花王株式会社製）、加硫促進助剤
【００４６】
また、作製した導電性ゴムローラについて、ゴム層の抵抗、抵抗ムラ、ローラ硬度、画像評価を以下の方法により評価した。
【００４７】
１）ローラ抵抗値及び同ムラ
２３℃×５０％ＲＨにおいて、導電性ゴムローラの軸体に総圧１０００ｇの荷重が掛かるように外径３０ｍｍのアルミニウム製ドラムに圧着し、０．５Ｈｚで回転させた状態で、軸体とアルミドラムとの間に２０００Ｖの電圧を印加しながら抵抗値を測定する。導電性ゴムローラ１周分の測定値の平均値を当該ローラの電気抵抗とした。
【００４８】
導電性ゴムローラが一周する間の抵抗値の最高Ｒｍａｘと最小Ｒｍｉｎから、下記式で求めた値Ｘを電気抵抗のバラツキの指標とし、下記基準でローラ電気抵抗ムラを評価した。
Ｘ＝ｌｏｇ（Ｒｍａｘ／Ｒｍｉｎ）
評価基準
○：（ローラ抵抗ムラ極小）  Ｘ≦１．０５
△：（ローラ抵抗ムラ小）    １．０５＜Ｘ≦１．１０
×：（ローラ抵抗ムラ大）    １．１０＜Ｘ
【００４９】
２）ローラ硬度
導電性ゴムローラを軸受で受けた状態で、ゴム層表面に総圧５００ｇの荷重とともにアスカーＣ型スプリング式硬さ試験機（商品名、高分子計器株式会社製）の押し針を押し付けてアスカーＣ硬度を測定した。なお、測定は中央部、両端から５ｃｍの箇所についてローラを１２０度回転させて測定し、３×３の９箇所の平均値を当該導電性ゴムローラの硬度（アスカーＣ）とし、下記基準で評価した。
○：硬度２０度乃至３５度
△：硬度１５度乃至１９度又は硬度３６度乃至４０度
×：硬度１４度以下又は硬度４１度以上
【００５０】
３）異常発泡セル
ローラ全周に存在する発泡セルを、株式会社キーエンス製のビデオマイクロ「ＶＨ−８０００」（商品名）により観察し、「異常発泡セル」として直径５００μｍ以上である発泡セルの数をした。導電性ゴムローラ１０本についての計測から、ローラ１本当りに存在する「異常発泡セル数」Ｙ（個／本）を算出し、下記基準で評価した。
評価基準
○：（異常発泡セル極少）  Ｙ≦０．５
△：（異常発泡セル少）    ０．５＜Ｙ≦１．０
×：（異常発泡セル多）    １．０＜Ｙ
【００５１】
実施例１〜６、比較例１
表１に示すゴム成分合計１００質量部に対して、下記成分と共に、表１に示すカーボンブラックを表１に示す量比で配合し、発泡ゴム層用のゴム原料組成物を作成した。
酸化亜鉛      ５質量部
ステアリン酸  １質量部
硫黄          １．０質量部
ＤＭ          １．５質量部
ＴＥＴ        １．０質量部
ＡＤＣＡ      ４．０質量部
尿素          ２．０質量部
【００５２】
次いで、この組成物を押出し機からチューブ状に押出した後、加硫缶にて１６０℃で３０分間加硫を行い、内径５ｍｍ、外形２０ｍｍのゴム層用のチューブを作製した。このチューブにφ６ｍｍのステンレス製の導電性軸体を挿入し、ローラ状の成形体を得た。その後、この成形体を外径がφ１４ｍｍになるように研磨して、導電性ゴムローラを作製した。
【００５３】
作製した導電性ゴムローラの各種性能を上記により評価した。結果を表１に示す。
【００５４】
【表１】
2010019991.tif 000003
【００５５】
実施例１、比較例１より、低グリットカーボンブラックを用いることが異常発泡の抑制には重要であることがわかる。すなわち、低グリッドでないカーボンブラックを用いた比較例１は異常発泡セル数が多く、また抵抗ムラが大きい。
【００５６】
実施例１乃至３より、低グリットカーボンブラックはふるい残分０．００１％以下である方が好ましいことがわかる。すなわち、ふるい残分が０．００１％を超える実施例３では異常発泡セル数が多くなる傾向にある。
【００５７】
実施例１及び４より、カーボンブラックは、よう素吸着量２５ｍｇ／ｇ以下かつＤＢＰ吸収量７０ｍｌ／１００ｇ以下である方がより好ましいことがわかる。すなわち、上記範囲を超える実施例４ではカーボンブラックによる電子導電性の影響を受け、ローラの抵抗ムラが大きくなる傾向にある。
【００５８】
実施例５及び６より、本発明のカーボンブラックの配合量は６０質量部以下がより好ましいことがわかる。すなわち、配合量が６０質量部を超える実施例６ではローラの抵抗ムラが大きくなる傾向にある。また、ローラ硬度も大きくなる傾向にあり、感光体等とのニップ幅が小さすぎて、例えば、転写ローラでは、転写率が低下したり、感光体の表面の摩耗や損傷により画像の欠陥を生じたりすることがある。
【図面の簡単な説明】
【００５９】
【図１】本発明の導電性ゴムローラの一例の断面図である。
【符号の説明】
【００６０】
１    導電性軸体
２    ゴム層（弾性層）
【図１】
2010019991.tif 000004